Brevet FR3058171A1 — publié le 20180504

SYSTEME CONSTRUCTIF MULTICOUCHE ET ISOLANT D'UN BATIMENT - SON PROCEDE DE FABRICATION -COMPOSITION SECHE UTILISABLE DANS CETTE FABRICATION Domaine technique Le domaine technique de l'invention est celui des systèmes constructifs, multicouches et isolants mis en oeuvre pour la réalisation de bâtiments. Les systèmes concernés par l'invention sont de type de ceux comprenant au moins une paroi associée à au moins une couche d'isolant durci. L'invention concerne également les matières premières utilisées pour la fabrication du système constructif, en particulier les compositions sèches de béton ou mortier qui sont la matière première de la couche d'isolant durci. Une formulation spécifique de liant, les formes humides de ces compositions et leur préparation, ainsi que leurs applications dans le bâtiment font également partie intégrante de l'invention. L'invention vise également la fabrication du système constructif multicouche isolant ainsi que la préparation et le conditionnement des compositions sèches de mortier et de béton. Enfin, l'invention englobe également des kits de fabrication desdits systèmes constructifs et en particulier de leur couche d'isolant, ainsi que les bâtiments réalisés au moyen de ce système constructif Arrière-plan technologique Les systèmes constructifs selon l'invention comportent au moins une paroi, de quelque nature qu'elle soit, et au moins une couche d'isolant durci. Cette dernière est obtenue après séchage d'une formulation humide obtenue par mélange avec de l'eau (gâchage) d'une composition sèche de construction comprenant au moins un liant et des granulats, ainsi que d'éventuels additifs fonctionnels. Les liants sont minéraux et/ou organiques, et de préférence minéraux. Les granulats plus spécialement considérés dans le cadre de l'invention sont des granulats biosourcés, qui remplacent ou complètent des granulats minéraux. Les granulats (ou charges) biosourcés sont issus de la biomasse d'origine végétale ou animale, de préférence végétale. Ces compositions de construction sont des bétons ou des mortiers. Les systèmes constructifs dont il est question dans le cadre de l'invention sont préfabriqués ou fabriqués in situ : - soit par application de la composition humide de béton ou de mortier, sur des surfaces horizontales par étalement, sur des surfaces verticales par projection, - soit par coulage et formage de cette composition humide dans des moules ou des coffrages. 3058171 2 La paroi associée constitue le support sur lequel est appliquée la composition humide ou la paroi contre laquelle est adossée la couche d'isolant durci formée par moulage dans un moule ou un coffrage. Les systèmes constructifs selon l'invention s'inscrivent dans le contexte actuel 5 réglementaire et politique de réduction de l'empreinte environnementale des bâtiments, de diminution la consommation de matières premières d'origine fossile, de limitation des émissions de gaz à effet de serre et de promotion de l'économie du développement durable. C'est la raison pour laquelle la mise en oeuvre de granulats/charges végétaux biosourcés dans les compositions de construction est en plein essor. 10 Les matières premières végétales déjà utilisées dans le domaine du bâtiment et de la construction sont notamment : les laines de fibres végétales, les textiles naturels recyclés, les ouates de cellulose, les pailles de chanvre ou chènevottes, les chanvres sous d'autres formes, les anas de lin, la paille sous forme de bottes ou compressée, le bois sous toutes ses formes, etc. 15 Ces matières premières végétales sont connues pour leurs propriétés isolantes thermiques et acoustiques et pour leurs propriétés de renforts, de charges et de matrices. L'utilisation de telles matières premières végétales dans les compositions de construction, soulève néanmoins certain nombre de difficultés, parmi lesquelles on peut citer : - Un caractère très fortement hydrophile et hyperabsorbant entraînant un excès 20 d'eau; - l'excès d'eau qui allonge le séchage et retarde la prise; - l'excès d'eau qui a un impact sur la résistance mécanique des compositions durcies (eg. résistance à la compression); - l'excès d'eau qui affecte la durabilité des compositions durcies; 25 - l'excès d'eau qui favorise le développement de micro-organismes qui dégradent la qualité sanitaire des compositions durcies. Les granulats/charges végétaux sont en effet généralement caractérisés par une forte capacité d'absorption d'eau liée à leur structure fortement poreuse. La chènevotte, granulat/charge issue de la tige de chanvre, est par exemple capable d'absorber une quantité d'eau jusqu'à 3-4 30 fois son poids. Au-delà de ces spécifications d'isolation thermique et phonique, les systèmes constructifs de bâtiments doivent également satisfaire à certaines caractéristiques mécaniques. En particulier, il est très important que ces systèmes constructifs aient la ductilité requise pour résister aux variations dimensionnelles auxquels sont soumises les bâtiments, compte tenu des 35 contraintes environnementales thermiques, hygrométriques et sismiques. Nonobstant les inconvénients liés au caractère très fortement hydrophile et hyper absorbant des granulats biosourcés végétaux connus jusqu'alors, les inventeurs ont postulé, dans le cadre d'une démarche inventive, qu'il n'était pas impossible de transformer ces 3058171 3 inconvénients en avantages, notamment pour la quête d'une amélioration des propriétés mécaniques des systèmes constructifs de bâtiments. Pour structurer cette démarche, les inventeurs se sont alors fixés les objectifs énoncés ci-après. 5 Objectifs de l'invention L'invention vise à satisfaire au moins l'un des objectifs suivants : - fournir un nouveau système constructif de bâtiments, ayant pour caractéristique d'être multicouche, isolant, ductile et léger. 10 - fournir un nouveau système constructif de bâtiments, ayant pour caractéristique d'être multicouche, isolant, ductile et léger. - fournir un nouveau système constructif de bâtiments doté d'une faible conductivité thermique (X). - fournir un nouveau système constructif de bâtiments présentant des performances 15 mécaniques durables, et ce même dans des conditions météorologiques et/ou telluriques sévères, par exemple, respectivement, des cycles gel-dégel ou humidité-gel dès les 28 jours suivant la construction, et, des mouvements de terrain. - fournir un nouveau système constructif de bâtiments présentant une vulnérabilité limitée aux dégradations qui trouvent leur cause dans le développement de micro-organismes, 20 dans les agressions des rongeurs ou bien encore dans les incendies ; - fournir un nouveau système constructif de bâtiments, dont la structure, notamment la structure isolante, est homogène de manière à procurer de bonnes performances isolantes sur le plan thermique et sur le plan acoustique. - fournir un nouveau système constructif de bâtiments, qui puisse être aisément et 25 simplement préfabriqué ou fabriqué sur site « in situ », selon des techniques conventionnelles par des opérateurs non spécialisés du bâtiment, sans prendre de risques quant à la qualité de la construction. - fournir un nouveau système constructif de bâtiments, qui soit économique. - fournir une composition de mortier/béton sec, comprenant des matières premières 30 végétales et permettant de produire une couche d'isolant durci, intégré dans le système constructif visé dans les objectifs ci-dessus. - fournir une composition de mortier/béton sec, comprenant des matières premières végétales, permettant de produire une couche d'isolant durci, intégré dans le système constructif visé dans les objectifs ci-dessus, en passant par une étape intermédiaire dans 35 laquelle intervient une composition humide de viscosité adaptée permettant un dépôt simple et homogène sur un support, et/ou un coulage simple est homogène dans un moule ou un coffrage, et ce de manière répétable. 3058171 4 - fournir un kit comprenant le liant et les granulats/charges biosourcés et destiné à préparer la composition sèche, puis la composition humide, pour la fabrication du système constructif visé dans les objectifs ci-dessus. - fournir un procédé simple et économique de fabrication d'un système constructif 5 satisfaisant à au moins l'un des objectifs ci-dessus. Brève description de l'invention C'est ainsi qu'après de longues et laborieuses recherches et essais, les inventeurs sont 10 parvenus à sélectionner une classe particulière de granulats biosourcés d'origine végétale, propre à constituer une couche d'isolant durci, combinée à au moins une paroi, pour former un système constructif de bâtiment amélioré, satisfaisant aux objectifs susvisés, parmi d'autres. La présente invention concerne donc, dans un premier de ses aspects, un système 15 constructif multicouche et isolant d'un bâtiment, caractérisé en ce que (a) ce système comprend au moins une paroi associée à au moins une couche d'isolant durci, (b) l'épaisseur maximale de la couche d'isolant durci est comprise entre 1 et 60 cm, (c) l'isolant durci a une Masse Volumique Apparente (MVA) en kg/m3 inférieure ou égale à 450 ; 300 ; 250 ; 200 ; 150 ; 100 ; et mieux encore comprise entre 50 et 300 ; 150 et 250 ; 20 (d) cette couche d'isolant durci est préparée par gâchage avec de l'eau d'une composition sèche (d) comprenant: -A- au moins un liant incluant: -Al- au moins un liant hydraulique ou aérien; -A2- éventuellement au moins un agent rétenteur d'eau; 25 -A3- éventuellement au moins un surfactant; -B- au moins un granulat biosourcé à base de tige de tournesol et/ou de tige de maïs et/ou de tige de colza présentant une Masse Volumique Apparente (MVA) en kg/m3 , inférieure à 110; de préférence comprise entre 10 et 80 ; (e) cette composition a un ratio AB [masse de liant -A- sec en kg-] / [masse de charge -B- 30 sec en kg], compris entre -selon un ordre croissant de préférence- 1 et 15 ; 1 et 10 ; 1 et 8; 1 et 6. Il est du mérite des inventeurs d'avoir mis au point ce système constructif de bâtiment, biosourcé, isolant, léger et ductile. Sans vouloir être lié par la théorie, ce système constructif avantageux a pu être obtenu 35 en choisissant de manière contre intuitive un granulat biosourcé -B- particulier et en combinant ce composant B avec un liant A, dans des quantités adaptées et de manière à obtenir une MVA de l'isolant durci comprise dans un intervalle donné. 3058171 5 Avantageusement, ce système constructif se présente sous la forme d'éléments préfabriqués destinés à être assemblés sur site pour la construction du bâtiment ou est fabriqué sur site pour la construction du bâtiment. De préférence, la couche d'isolant durci est interposée entre la paroi associée et au 5 moins une autre paroi et/ou au moins une couche d'un matériau différent de l'isolant durci, cette autre paroi et/ou cette couche étant éventuellement une paroi de finition ou une couche de finition. Suivant un mode préféré de réalisation de l'invention, le pourcentage de moelle de tige dans le granulat biosourcé est (en % en poids sur sec et dans un ordre croissant de préférence) 10 > 15; > 20 ; > 30 ; > 40 ; > 50 > 60 ; > 70 ; > 80 ;> 90 ; > 95 ; > 99. Le système constructif selon l'invention peut être un système d'Isolation Thermique Extérieure -ITE- ou un système d'Isolation Thermique Intérieure -ITI-. Selon un autre de ses aspects, l'invention a trait à une composition sèche (d) utile en particulier dans le système selon l'invention caractérisée en ce qu'elle contient au moins un 15 granulat biosourcé B à base de tige de tournesol et/ou de tige de maïs et/ou de tige de colza présentant une Masse Volumique Apparente (MVA) en kg/m3 , inférieure à 110; de préférence comprise entre 10 et 80; la MVA étant définie suivant la méthode Ml. Cette composition sèche peut former, après gâchage avec de l'eau, une composition humide apte à être mise en oeuvre dans les processus classiques des métiers du bâtiment, à 20 savoir le pompage, la projection sur un support vertical, incliné bien encore horizontal (au sol ou en hauteur), le coulage en vue du moulage dans un moule ou dans un coffrage ou pour la réalisation d'une chape sur un sol, et ce, sans perdre le caractère isolant recherché pour la couche isolante constitutive du système constructif selon l'invention. Selon un autre de ses aspects, l'invention a trait à un kit comprenant séparément un 25 conditionnement contenant un granulat biosourcé B tel que visé ci-dessus et un conditionnement contenant un liant A tel que visé ci-dessus, ainsi qu'une notice d'utilisation du kit pour la fabrication de couches d'isolant durci, dans le système constructif selon l'invention. Dans un autre de ses aspects l'invention concerne un procédé de fabrication du 30 système constructif selon l'invention. Définitions Dans tout le présent exposé, tout singulier désigne indifféremment un singulier ou un pluriel. 35 Les définitions données ci-après à titre d'exemples, peuvent servir à l'interprétation du présent exposé : - "composition sèche" : mélange de poudres et de granulats biosourcés, pouvant contenir des granulats d'origine minérale poudre, destiné à être gâché avec de l'eau, pour obtenir après séchage et durcissement un isolant durci. 3058171 6 Les poudres et en particulier les granulats biosourcés qui entrent dans la "composition sèche" peuvent contenir des quantités d'eau résiduelles qui ne nuisent ni aux propriétés de la "composition sèche" comme par exemple, ses propriétés d'écoulement, ni aux propriétés de l'isolant durci comme par exemple sa 5 durabilité. La dénomination "composition sèche" est ici définie par contraste avec la dénomination "composition humide" qui désigne la composition obtenue par gâchage de la "composition sèche" avec de l'eau. - "tige" désigne la tige du végétal constituant la matière première des granulats 10 biosourcés, cette tige est constituée par une écorce et un coeur formé par la moelle. La figure 8 annexée montre sur la photo de gauche une tige T de tournesol vue en section transversale. La partie périphérique plus foncée est l'écorce (E) et la partie centrale plus claire est la moelle (M). - "moelle" de la "tige" : coeur de la tige de MVA inférieure à 60 kg/m3. 15 - "écorce" de la "tige" : constituée par tout ce n'est pas moelle dans la tige, l'écorce a MVA > 110 kg/m3. - "particules de moelle" : particules non aciculaires (grossièrement sphériques) ou aciculaires et ayant une MVA 110 kg/m3. La figure 8 annexée montre sur la photo centrale des particules d'écorce de 25 tournesol. La figure 10A annexée des particules d'écorce de colza. - "particules de tige" comprennent des particules d'écorce (bâtonnets) et des particules de moelle. - La "taille" des particules de la charge (B) biosourcée, correspond à la plus grande des trois dimensions de chaque particule. 30 - "granulométrie tout-passant": 100% des granulats ont une taille inférieure au tamis. - "mortier" ou "béton" désigne indifféremment un mélange sec ou humide ou durci d'un ou plusieurs liants organiques et/ou minéraux, de charges d'origine minérale et/ou végétale et éventuellement de fillers et/ou d'additifs et/ou d'adjuvants ; 35 - Mortier "isolant" : désigne un mortier classé T "mortier pour enduit d'isolation thermique" suivant l'EN 998-1 ou un béton sous forme d'une couche dont la conductivité thermique X, mesurée après séchage complet selon la méthode dite de la plaque chaude référence NF EN 12664, est inférieure ou égale à -en W/m.K et selon un ordre croissant de préférence- 0,2 ; 0,15 ; 0,12 ; 0,1 ; 0,08; 0,07; 3058171 7 - "séchage complet" signifie une stabilisation de la masse du mortier durci, à plus ou moins 3%, sur 24 heures, pour un stockage à 50% d'humidité relative; - Une charge particulaire a une taille inférieure ou égale à X mm, si son d90 est inférieur ou égal à X mm; Le terme "d90" fait référence dans cet exposé au critère 5 de granulométrie, selon lequel 90 % des particules ont une taille inférieure au "d90". La granulométrie est mesurée par tamisage suivant la norme EN12192-1; - "environ" ou "sensiblement" signifie à plus ou moins 10 % près, voire plus ou moins 5% près, rapporté à l'unité de mesure utilisée; - "polymère" désigne indifféremment "homopolymère" et "copolymère" et/ou 10 mélange de polymères; - "compris entre ZI et Z2" signifie que l'une et/ou l'autre des bornes Z1, Z2 est incluse ou non dans l'intervalle [Z1, Z2]. Description détaillée de l'invention 15 DESCRIPTION DES FIGURES Cette description est faite en référence aux figures annexées dans lesquelles : - La figure 1 est un schéma en coupe longitudinale d'un l' mode de réalisation du système constructif (mur) selon l'invention; 20 - La figure 2 est un schéma en coupe longitudinale d'un 2e mode de réalisation du système constructif (mur) selon l'invention; - Les figures 3A & 3B sont des schémas en coupe longitudinale de deux variantes d'un 3e mode de réalisation du système constructif (mur) en rénovation selon l'invention; 25 - Les figures 4A, 4B & 4C sont des schémas en coupe longitudinale de trois variantes d'un 4e mode de réalisation du système constructif (mur) en construction neuve selon l'invention; - La figure 5 est un schéma en coupe longitudinale d'un 5e mode de réalisation du système constructif (mur) en construction neuve selon l'invention; 30 - Les figures 6A & 6B sont des schémas en coupe longitudinale d'une variante isolation plafond (6A) et d'une variante isolation combles (6B), d'un 6e mode de réalisation du système constructif en construction neuve ou rénovation selon l'invention; - La figure 7 est un schéma en coupe longitudinale d'un 7e mode de réalisation 35 du système constructif (sol-chape) en construction neuve ou rénovation selon l'invention. - La figure 8 annexée montre sur la photo de gauche une tige T de tournesol vue en section transversale, sur la photo centrale des particules d'écorce de tournesol et sur la photo de droite des particules de moelle de tournesol. 3058171 8 - La figure 9 montre à droite des particules de moelle de tournesol et à gauche des particules de moelle de maïs. - La figure 10A annexée montre des particules d'écorce de colza. - La figure 10B annexée montre des particules de moelle de colza. 5 - La figure 11A montre la moelle de tournesol (granulat B) de l'exemple 1 - Les figures 11B & 11C montrent le mélange du liant A, du granulat B et de l'eau dans l'exemple 1. - Les figures 12A 12B & 12C montrent un système constructif selon l'exemple 1 10 - La figure 13 annexée donne la distribution granulométrique du granulat B issu de la moelle de tournesol de l'exemple 1. - La figure 14 montre la carotte du système isolant obtenue après un test d'adhérence selon la norme européenne ETAG 004, dans l'exemple 1. - Les figures 15A, 15B, 15C montrent des projections du mortier isolant pour 15 former des systèmes constructifs selon l'invention dans l'exemple 1. - La figure 16 montre les granulats B de moelle de maïs utilisés dans l'exemple 2. - La figure 17 donne l'évolution de la densité de la couche d'isolant durci obtenue dans les exemples 3 à 7, en fonction du ratio Granulat [L] / Liant [kg]. 20 - La figure 18 donne l'évolution de la conductivité thermique de la couche d'isolant durci obtenue dans les exemples 3 à 7, en fonction de la densité à l'état durci du matériau isolant. SYSTEME CONSTRUCTIF 25 Le système constructif selon l'invention est désigné par la référence générale (1) sur les figures annexées. Les mentions "INT" et "EXT" désignent respectivement l'intérieur et l'extérieur de la construction sur les figures 1, 2, 3A, 3B, 4A, 4B ,4C & 5, Il comprend une ou deux parois (2, 2i, 2e) verticales porteuses (pour les modes de réalisation 1 à 5) ou horizontale (pour les modes de réalisation 6 et 7), au moins une couche d'isolant durci (3), 30 éventuellement au moins une couche de finition (4, 4i, 4e), et, éventuellement au moins une couche d'isolation supplémentaire (5). Dans les modes de réalisation 1 à 5, cette paroi (2, 2i, 2e) est un mur (porteur ou non) réalisé dans un matériau de construction tel que du béton de remplissage, du béton cellulaire, du torchis, de l'acier (panneau - bardage), des parpaings, des pierres de taille, des briques 35 creuses, des briques perforées, des briques pleines, des briques thermo-isolantes, du béton banché, du bois (rondins - panneau), ainsi que la combinaison de ces matériaux. Le mur (2, 2i, 2e) des modes de réalisation 1 à 5 peut-être fabriqué sur site, c'est-à-dire sur le chantier de construction du bâtiment, juste avant la construction ou au fur et à mesure de cette construction. Selon une variante, des éléments de ce mur (2, 2i, 2e), par exemple des 3058171 9 panneaux, peuvent être préfabriqués dans un site de fabrication dédié. Ces éléments sont ensuite transportés sur le chantier et assemblés lors de la construction du bâtiment. Dans le mode de réalisation de la figure 1, la couche de mortier isolant durci (3) peut être fabriquée par projection d'une composition humide constituée d'un mélange de la 5 composition sèche (d) selon invention avec de l'eau. De manière conventionnelle, cette projection est réalisée, manuellement par talochage, ou mécaniquement avec des dispositifs connus du type pompe à vis ou pompe à piston, reliés à une lance de projection. La composition sèche (des) et le taux de gâchage avec l'eau, sont choisis de manière à ce que la composition humide adhère et sèche sur la face de projection, à savoir la face extérieure du 10 mur (2). Le séchage et durcissement s'opèrent ensuite. La couche de mortier isolant durci (3) peut être également préfabriqué, par exemple sous forme de panneaux, fixée par tout moyen connu et approprié sur la face extérieure du mur (2), par exemple, collage et/ou vissage et/ou pitonnage. Comme montré sur la figure 1, une couche de finition extérieure (4e) est appliquée sur 15 la couche de mortier isolant durci (3), tandis qu'une couche de finition intérieure (4i) est posée sur la face interne du mur porteur (2). Ces couches de finition (4i & 4e) peuvent être notamment formées d'une ou plusieurs couches d'enduit, et/ou d'une ou plusieurs couches de peinture, des plaques de plâtre, des lames en matière plastique (e.g. polycarbonate), en bois, en métal, en pierre, en composite, en béton, en terre cuite, en céramique, en carrelage, en 20 verre et leurs combinaisons. Dans le 2e mode de réalisation montré sur la figure 2, le mur (2) vertical est muni, sur sa face extérieure, d'ossatures horizontales (20) utiles pour la fixation d'une couche de finition extérieure (4e) disposée parallèlement à la face extérieure du mur (2) et délimitant avec cette dernière un espace interstitiel occupé en tout ou partie par la couche d'isolant durci (3). Dans 25 l'exemple montré sur la figure 2, cet espace interstitiel comprend la couche de mortier isolant durci (3), solidaire de la face extérieure du mur (2) et une lame d'air (5) jouant aussi le rôle d'isolant. Dans le 3e mode de réalisation apparaissant sur les figures 3A & 3B, une couche supplémentaire d'isolation (5) est appliquée sur la face extérieure du mur (2). Cette couche 30 d'isolation (5) peut être constitué de matériaux isolants variés, notamment à base d'isolant minéral (en particulier laine de verre, laine de roche, verre cellulaire, perlite, vermiculite, argile expansée et leurs mélanges), et/ou d'isolant naturel (en particulier liège, fibres de bois, chanvre, fibres de lin, laine de mouton, plumes de canard, fibres de coco, panneaux de roseaux, ouate de cellulose, laine de coton, paille, torchis et leurs mélanges), et/ou 35 d'isolant synthétique (en particulier polystyrène expansé, polystyrène extrudé, polyuré- thane, mousse phénolique et leurs mélanges). Le système constructif selon la variante de la figure 3A de ce 3e mode de réalisation comporte en outre de l'intérieur vers l'extérieur, à partir de la couche d'isolation (5), une 1 ère couche de finition extérieure (4e'), la couche de mortier isolant durci (3) puis une 2ème couche 3058171 10 de finition extérieure (4e2). Une couche de finition intérieure (4i) est quant à elle appliquée sur la face interne du mur porteur (2). Le système constructif selon la variante de la figure 3B de ce 3e mode de réalisation comporte en outre de l'intérieur vers l'extérieur, à partir du mur porteur (2), une gère couche de 5 finition intérieure (4i'), la couche de mortier isolant durci (3) puis une 2ème couche de finition intérieure (4i2). Une couche de finition extérieure (4e) est quant à elle appliquée sur la face externe de la couche supplémentaire d'isolation (5). La nature, la fabrication et la pose de ces couches (3) et (4i, 4e', 4e2, 4i', 4i2) sont du même type que celles décrites ci-dessus pour les deux premiers modes de réalisation 10 exemplifiés. La figure 4 montre le 4e mode de réalisation décliné selon trois variantes 4A, 4B, 4C dans lesquelles: - variante 4A: le mur (2) est relié par sa face extérieure à un support vertical extérieur (7e) au moyen d'entretoises horizontales (6); 15 - variante 4B: le mur (2) est relié par sa face intérieure à un support vertical intérieur (7i) au moyen d'entretoises horizontales (6); - variante 4C: le mur (2) est une structure porteuse creuse comprenant 2 panneaux intérieur (2i) & extérieur (2e) reliés l'un à l'autre par des éléments horizontaux d'entretoisement (8). 20 Le mur (2) et le support vertical extérieur (7e) ou intérieur (7i), pour les variantes 4A & 4B, ainsi que les deux panneaux intérieur (2i) & extérieur (2e) pour la variante 4C, définissent ainsi un coffrage à l'intérieur duquel se trouve à la couche d'isolant durci (3) obtenue par coulage de la composition humide dans ledit coffrage puis séchage. Dans la variante 4A, une couche de finition extérieure (4e) est appliquée sur la face 25 externe du support vertical extérieur (7e). Dans la variante 4B, il s'agit d'une couche de finition intérieure (4e) posée sur la face interne du support vertical intérieur (7i). Et ce sont une couche de finition extérieure (4e) et couche de finition intérieure (4i) qui sont mises en places sur les faces respectivement interne et externe des panneaux intérieur (2i) & extérieur (2e). 30 Ces couches de finition ont une nature, une fabrication et une pose de même type que celles décrites ci-dessus pour les trois premiers modes de réalisation exemplifiés. Le 5e mode de réalisation du système constructif représenté sur la figure 5, comprend un mur intérieur 2i et un mur extérieur 2e relié l'un à l'autre par des entretoises 8, de manière à délimiter un coffrage occupé par la couche d'isolant durci (3), comme décrit ci-avant. 35 Dans les configurations plafond (variante 6A) et combles (variante 6B) du 6e mode de réalisation, la paroi (2) du système constructif est une dalle de béton coulé en place, des éléments de béton préfabriqués (prédalles, béton précontraint), des hourdis béton ou une combinaison de ces matériaux. 3058171 11 Pour les plafonds dans la variante 6A, la couche d'isolant durci (3) est appliquée e.g. par projection, sur la face inférieure de la paroi (2), d'une composition humide constituée d'un mélange de la composition sèche (d) selon invention avec de l'eau. De manière conventionnelle, cette projection est réalisée, manuellement par talochage, ou mécaniquement 5 avec des dispositifs connus du type pompe à vis ou pompe à piston, reliés à une lance de projection. La composition sèche (des) et le taux de gâchage avec l'eau, sont choisis de manière à ce que la composition humide adhère et sèche sur la face de projection, à savoir la face extérieure du mur (2). Le séchage et durcissement s'opèrent ensuite. La couche d'isolant durci (3) peut être également préfabriquée, par exemple sous forme de panneaux, fixés par 10 tout moyen connu et approprié sur la face inférieure de la paroi (2) formant élément de plafond, par exemple, collage et/ou vissage et/ou pitonnage. La couche d'isolant durci (3) peut être recouverte d'une couche de finition (4) qui est fixée sur un support horizontal (7) arrimé à la paroi (2) au moyen d'entretoises verticales (6) qui traversent la couche d'isolant durci (3), laquelle est avantageusement séparée du support 15 horizontal (7) par une lame d'air isolante (5). Pour les combles dans la variante 6B, la couche d'isolant durci (3) est appliquée e.g. par coulage, entre le toit (non représenté sur la figure 6B) et la face supérieure de la paroi (2), d'une composition humide constituée d'un mélange de la composition sèche (d) selon invention avec de l'eau. La couche d'isolant durci (3) peut être également préfabriquée, par 20 exemple sous forme de panneaux, fixés par tout moyen connu et approprié entre le toit et la face supérieure de la paroi (2). La face inférieure de la paroi (2) peut être recouverte d'une couche de finition (4) qui est fixée sur un support (7) arrimé parallèlement à cette paroi (2) au moyen d'entretoises (6) qui définissent une lame d'air isolante (5) ente la paroi (2) et le support (7). 25 La nature, la fabrication et la pose de ces couches (3) & (4) sont du même type que celles décrites ci-dessus pour les cinq premiers modes de réalisation exemplifiés. Le 7e mode de réalisation est un système constructif (1) destiné à former le sol de bâtiments. Dans ce mode de réalisation, la paroi (2) est un sol réalisé dans un matériau de construction tel qu'une dalle béton, un plancher bois, une chape ciment ou anhydrite, ou une 30 combinaison de ces matériaux. La face supérieure de cette paroi (2) est solidaire de la couche d'isolant durci (3), qui est e.g. une chape légère ou une chape de ravoirage. Cette dernière est avantageusement recouverte d'une couche de finition (4). La nature, la fabrication et la pose de ces couches (3) & (4) sont du même type que celles décrites ci-dessus pour les six premiers modes de 35 réalisation exemplifiés. Pour les sols, la couche d'isolant durci (3) peut être fabriquée par projection ou coulage d'une composition humide constituée d'un mélange de la composition sèche (d) selon invention avec de l'eau. De manière conventionnelle, cette projection est réalisée, manuellement par talochage, ou mécaniquement avec des dispositifs connus du type pompe à 3058171 12 vis ou pompe à piston, reliés à une lance de projection. La composition sèche (des) et le taux de gâchage avec l'eau, sont choisis de manière à ce que la composition humide s'écoule et puisse être étendue sur le sol correctement. Le séchage et durcissement s'opèrent ensuite. La couche d'isolant durci (3) peut être également préfabriquée, par exemple sous forme de 5 panneaux, fixés par tout moyen connu et approprié sur la face extérieure de la paroi (2), par exemple, collage et/ou vissage et/ou pitonnage. COUCHE D'ISOLANT DURCI 10 Suivant une caractéristique remarquable de l'invention, la couche d'isolant durci a une conductivité thermique X, inférieure à 0,09 W/m.K ; de préférence inférieure ou égale à 0,085 W/m.K. Cette couche d'isolant durci est obtenue à partir d'une composition sèche (d) comprenant au moins un liant -A- , au moins un granulat biosourcé -B- . 15 Liant -A - Le liant -A- selon invention est plutôt comprend au moins un liant -Al-hydraulique ou aérien, éventuellement au moins un agent rétenteur d'eau -A2- et éventuellement au moins un surfactant -A3-. 20 -Al- Liant hydraulique ou aérien Le liant -Al- est de préférence choisi dans le groupe comprenant -idéalement composé de- les ciments, la chaux aérienne, la chaux hydraulique, les laitiers, les géopolymères, les métakaolins, les liants à haute teneur en phases cimentaires riches en alumine, les pouzzolanes naturelles, les silicates de sodium, les silicates de potassium, les silicates de lithium, les liants 25 organiques et leurs mélanges pris isolément ou ensemble; les ciments étant avantageusement sélectionnés dans le groupe comprenant idéalement composé de- les ciments Portland, les ciments Portland à cendres volantes, les ciments Portland pouzzolaniques, les ciments Portland à silice de combustion, les ciments de maçonnerie, les ciments naturels prompts, les ciments expansifs, les ciments blancs mélangés, 30 les ciments colorés, les ciments finement broyés, les ciments chaux-pouzzolanes, les ciments supersulfatés, les ciments à base de sulfo-aluminate de calcium (CSA), les ciments à base d'aluminate de calcium (CAC), les isolément ou ensemble. Suivant une variante, les ciments sont sélectionnés parmi les espèces ciments naturels, la chaux et leurs mélanges pris suivantes : les 35 ciments à base d'aluminate de calcium (CAC), les ciments à base de sulfo-aluminate de calcium (CSA), les liants à haute teneur en phases cimentaires riches en alumine ou les mélanges de ces espèces prises isolément ou ensemble. Selon une autre variante, les ciments sont sélectionnés parmi les espèces suivantes : les ciments prompts (par exemple les ciments naturels prompts), les ciments géopolymères, 3058171 13 les laitiers, les ciments à base d'aluminate de calcium (CAC), les ciments à base de sulfo- aluminate de calcium (CSA) ou les mélanges de ces espèces prises isolément ou ensemble. La chaux peut être une chaux aérienne et/ou hydraulique. La chaux aérienne visée est e.g. du type de celles conformes à la norme NF EN 459-1, de 5 préférence choisi dans le groupe comprenant-idéalement constitué de - : - une chaux aérienne calcique (CL) contenant de l'oxyde de calcium (CaO) et/ou de l'hydroxyde de calcium (Ca(OH) 2) dont la somme CaO + MgO est d'au moins 70% et la teneur en MgO . - ou leurs mélanges. La chaux aérienne mise en oeuvre peut se présenter sous diverses formes comme une pâte, une poudre ou, pour la chaux vive, la roche elle-même. 15 La chaux hydraulique visée est du type de celles conformes à la norme NF EN 459-1. Tout mélange de chaux de quelque type que ce soit, sous quelque forme que ce soit, peut contenir de la composition sur l'invention Suivant une variante, le liant -Al-peut être choisi parmi les liants à haute teneur en phases cimentaires riches en alumine ou les mélanges de ces ciments ou de ces liants pris 20 isolément ou ensemble. Il peut s'agir par exemple de ciments prompts, de ciments à base d'aluminate de calcium (CAC), de ciments à base de sulfo-aluminate de calcium (CSA), ou mieux encore parmi les liants hydrauliques comprenant : o au moins une phase choisie parmi C3A, CA, Ci2A7, Ci 1A7CaF2, C4A3$ (yée lemite), C2A(i,)F' (avec C CaO ; A -> A1203; F Fe2O3 et x 25 appartenant à ]0, 1]), o des phases amorphes hydrauliques présentant un ratio molaire C/A compris entre 0,3 et 15, o et tels que les teneurs cumulées en A1203 de ces phases soient comprises entre 30 - 3 et 70 % en poids du total du liant hydraulique, - préférentiellement entre 7 et 50% en poids, - et mieux entre 20 et 30% en poids. Les CAC sont des ciments comprenant une phase minéralogique C4A3$, CA, Cl2A7, C3A ou C 11A7CaF2 ou leurs mélanges, tel que par exemple les Ciments Fondue, les ciments 35 sulfoalumineux, les ciments d'aluminates de calcium conformes à la norme européenne NF EN 14647 de décembre 2006, le ciment obtenu à partir du clinker décrit dans la demande de brevet W02006/018569 ou leurs mélanges. Les clinkers sulfoalumineux sont obtenus à partir d'un mélange de carbonate de calcium sous forme calcaire, de bauxite ou d'une autre source d'alumine (par exemple sous- 3058171 14 produit de type dross) et de sulfate de calcium, qui est soit du gypse, de l'anhydrite ou de l'hémihydrate ou des mélanges. Le constituant spécifique à l'issue du processus de fabrication est la Yeelimite, C4A3$. On peut utiliser en particulier des ciments Prompt ou ciments sulfoalumineux qui contiennent des teneurs en Yeelimite comprise entre 3% et 70% qui 5 peuvent être commercialisés par Vicat, Italcementi, Lafarge-Holcim, Polar Bear, Liu Jiu, Readerfast. . Par exemple, un ciment naturel prompt est constitué d'un clinker contenant - de 0% à 35% de C 3S ; - de 10% à 60% de C 2S ; 10 - de 1% à 12% de C 4AF ; - de 1% à 10% de C 3A ; - de 5% à 50% de CaCO 3(calcite) ; - de 10% à 15% de Ca 5(SiO 4) 2C0 3(spurrite) ; - de 3 à 10%) de phases sulfates : yee'limite (C 4A 3$), Langbeinite (K 2Mg 2(S0 4) 3, 15 anhydrite (C$) ; et - de 10 à 20%) de chaux, de périclase, de quartz et/ou d'une ou plusieurs phases amorphes. Suivant une variante, le liant -Al-peut être choisi parmi les liants comprenant une source de sulfate de calcium, de préférence, choisie parmi les anhydrites, les gypses, les semi- 20 hydrates de calcium, les ciments supersulfatés et leurs mélanges. -A2-Agent rétenteur d'eau De préférence, le rétenteur d'eau -A2- est doté d'une rétention d'eau supérieure ou égale à -selon un ordre croissant de préférence- 50, 60 , 70 , 80 , 90 % , suivant la méthode de 25 mesure de la rétention M2, ce rétenteur d'eau étant de préférence choisi parmi les polysaccharides, et, plus préférentiellement encore dans le groupe comprenant -ou mieux encore constitué par- les éthers de cellulose ou d'amidon et leurs mélanges; les uloses, les hydroxyéthylcelluloses, les hydroxypropylcelluloses, les méthylhydroxypropylcelluloses, les méthylhydroxyéthylcelluloses et leurs mélanges; les éthers de guar modifiés ou non et leurs 30 mélanges; ou le mélange de ces différentes espèces. L'agent rétenteur d'eau A2 a de préférence une viscosité à 2% dans l'eau, mesuré au viscosimètre HAAKE rotovisco RV100, shear rate de 2,55 s-1 à 20°C comprise entre 5000 et 70000 cp, préférentiellement entre 20000 et 50000. Le rétenteur d'eau A2 a la propriété de conserver l'eau de gâchage avant la prise. L'eau est 35 ainsi maintenue dans la pâte de mortier ou béton, ce qui lui confère une très bonne adhérence et une bonne hydratation. Dans une certaine mesure, elle est moins absorbée sur le support, le relargage en surface est limité et on a ainsi peu d'évaporation. 3058171 15 -A3- Surfactant Les surfactants sont de préférence choisis parmi : i. les sources de surfactants anioniques de type par exemple, alkyl sulfates, alkyl éther sulfates, alkaryl sulfonates, les alkylsuccinates, alkylsulpho succinates, 5 alkoyl sarcosinates, alkyl phosphates, alkylether phosphates, alkylether carboxylates, et alpha oléfine sulfonates, préférentiellement le lauryl sulfate de sodium, ii. Les surfactants non ioniques de type alcools gras ethoxylés, mono ou di alkyl alkanolamides, les alkyl polyglucosides, 10 iii. Les surfactants amphotériques de type alkyl amine oxides, alkyl betaines, alkyl amido propylbétaïne, alkylsulphobétaïnes, alkyl- glycinates, alkyl amphopropionates, alkyl ami dopropylhy droxy sultaïnes. iv. les polyols de polyether, les molécules hydrocarbonées, les molécules 15 silicones, esters hydrophobes, y. les tensioactifs non ioniques, vi. les polyoxiranes, vii. ou leurs mélanges ; A titre de tensioactifs ioniques, on peut citer de façon non limitative les 20 alkyléthersulfonates, les hydroxyalkyléthersulfonates, les alphaoléfinesulfonates, les alkylbenzènesulfonates, les alkylesters sulfonates, les alkyléthersulfates, les hydroxyalkylethersulfates, les alphaoléfinesulfates, les alkylbenzènesulfates, les alkylamides sulfates, ainsi que leurs dérivés alcoxylés (notamment éthoxylés (0E) et/ou propoxylés (OP)), les sels correspondants ou leurs mélanges. A titre de tensioactifs ioniques, on peut également citer de 25 façon non limitative les sels d'acides gras saturés ou insaturés et/ou leurs dérivés alcoxylés notamment (0E) et/ou (OP) (comme par exemple le laurate de sodium, le palmitate de sodium ou le stéarate de sodium, l'oléate de sodium), les lauréates de méthyle et/ou de sodium alpha sulfonés, les alkylglycérol sulfonates, les acides polycarboxyliques sulfonés, les sulfonates de paraffine, les N-acyl N-alkyltaurates, les alkylphosphates, les alkylsuccinamates, les 30 alkylsulfosuccinates, les monoesters ou diesters de sulfosuccinates, les sulfates d'alkylglucosides. PA12011 FR A titre de tensioactifs non ioniques, on peut citer de façon non limitative les alcools gras éthoxylés, les alkylphénols alcoxylés (notamment (0E) et/ou (OP)), les alcools aliphatiques plus particulièrement en 08-022, les produits résultant de la condensation de l'oxyde d'éthylène ou de l'oxyde de propylène avec le propylène glycol ou 35 l'éthylène glycol, les produits résultant de la condensation de l'oxyde d'éthylène ou de l'oxyde de propylène avec l'éthylène diamine, les amides d'acides gras alcoxylés (notamment (0E) et/ou (OP)), les amines alcoxylés (notamment (0E) et/ou (OP)), les amidoamines alcoxylés (notamment (0E) et/ou (OP)), les oxydes d'amines, les hydrocarbures terpéniques alcoxylés (notamment (0E) et/ou (OP)), les alkylpolyglucosides, les polymères ou oligomères 3058171 16 amphiphiles, les alcools éthoxylés, les esters de sorbitan ou les esters de sorbitan éthoxylés. A titre de tensioactifs amphotères, on peut citer de façon non limitative les bétaïnes, les dérivés de l'imidazoline, les polypeptides ou les lipoaminoacides. Plus particulièrement, les bétaïnes convenant selon l'invention peuvent être choisies parmi la cocamidopropyl bétaïne, la bétaïne 5 dodécylique, la bétaïne hexadécylique, la bétaïne octadécylique, les phospholipides et leurs dérivés, les esters d'acides aminés, les protéines hydrosolubles, les esters de protéines hydrosolubles et leurs mélanges. A titre de tensioactifs cationiques, on peut également citer de façon non limitative l'oxide d'amino-laurate, l'oxide d'amino propyl cocoate, le caprylamphocarboxy glycinate, le lauryl propionate, le lauryl de bétaïne, le talloil bis 2- 10 hydroxyethyl de bétaïne. Selon un mode de réalisation particulier de l'invention, l'agent moussant non ionique peut être associé à au moins un agent moussant anionique ou cationique ou amphotère. A titre de tensioactifs amphiphiles, on peut citer de façon non limitative les polymères, oligomères ou copolymères au moins miscibles en phase aqueuse. Les polymères ou 15 oligomères amphiphiles peuvent avoir une répartition statistique ou une répartition multibloc. Les polymères ou oligomères amphiphiles utilisés selon l'invention sont choisis parmi les polymères à blocs comprenant au moins un bloc hydrophile et au moins un bloc hydrophobe, le bloc hydrophile étant obtenu à partir d'au moins un monomère non ionique et/ou anionique. A titre d'exemple de tels polymères ou oligomères amphiphiles, on peut citer notamment les 20 polysaccharides ayant des groupements hydrophobes, notamment des groupements alkyle, le polyéthylène glycol et ses dérivés. PA12011 FR A titre d'exemple de polymères ou oligomères amphiphiles, on peut également citer les polymères triblocs polyhydroxystéarate polyéthylène glycol - polyhydroxystéarate, les polymères acryliques ramifiés ou non, ou les polymères polyacrylamides hydrophobes. 25 Pour ce qui a trait aux polymères amphiphiles non ioniques plus particulièrement alcoxylés (notamment (0E) et/ou (OP)), ces derniers sont plus particulièrement choisis parmi les polymères dont au moins une partie (au moins 50 % en masse) est miscible dans l'eau. A titre d'exemples de polymères de ce type, on peut citer entre autres les polymères triblocs polyéthylène glycol / polypropylène glycol / polyéthylène glycol. De préférence, l'agent 30 moussant utilisé selon l'invention est une protéine, en particulier une protéine d'origine animale, plus particulièrement la kératine, ou une protéine d'origine végétale, plus particulièrement une protéine hydrosoluble de blé, de riz, de soja ou de céréales. A titre d'exemple, on peut citer le sodium laurate d'hydrolysat de protéine de blé, le laurate d'hydrolysat de protéine d'Oat, ou le sodium cocoate d'acides aminés de pomme. De 35 préférence, l'agent moussant utilisé selon l'invention est une protéine dont le poids moléculaire est compris de 300 à 50 000 Daltons. L'agent moussant est utilisé selon l'invention à une teneur de 0,001 à 2 %, de préférence de 0,01 à 1 %, plus préférentiellement de 0,005 à 0,2 en masse d'agent moussant par rapport à la masse du liant. 3058171 17 -A4- Liant additionnel Dans un mode préféré de réalisation de l'invention, la composition comprend au moins un liant additionnel -A4-, différent du liant -A1-, et choisi parmi les ciments portland, les laitiers, les ciments géopolymères, les pouzzolanes naturelles, les silicates de sodium, les 5 silicates de potassium, les silicates de lithium, les liants organiques ou leurs mélanges. Par exemple, un ciment artificiel Portland convenant à titre de liant secondaire A4, comprend - de 20% à 95% d'un clinker contenant : - de 50% à 80% de C 3S ; - de 4% à 40% de C 2S ; 10 - de 0% à 20% de C 4AF ; et - de 0% à 2% de C 3A ; - de 0% à 4% de $ ; - de 0% à 80% de laitier de haut fourneau, de fumée de silice, de pouzzolanes et/ou de cendres volantes. 15 Selon une variante, A4 est un liant organique choisi dans le groupe comprenant - idéalement constitué par- : les poudres polymères redispersables, les (co)polymères époxy, les (co)polyuréthanes, et leurs mélanges. Suivant une caractéristique remarquable de l'invention, la composition comprend en outre: 20 - -A5- une charge minérale lubrifiante de granulométrie d90 inférieure à 1001.1m; - -A6- une charge minérale d'espacement de granulométrie d90 supérieure ou égale à 1001.1m; - et, éventuellement un ou plusieurs adjuvants. 25 -A5- charge minérale lubrifiante La charge minérale lubrifiante de granulométrie d90 inférieure à 1001.1m, est de préférence choisie - parmi les minéraux silicates naturels et synthétiques et, plus préférentiellement encore parmi les argiles, les micas, les kaolins et les métakaolins, les fumées 30 de silice, les cendres volantes et leurs mélanges, - parmi les fillers calcaires, ou silico-calcaires - parmi les cendres volantes, - ou parmi leurs mélanges. 35 -A6- charge minérale d'espacement La charge minérale d'espacement de granulométrie d90 supérieure ou égale à 1001.1m, est de préférence choisie parmi les sables siliceux, calcaires ou silico-calcaires, les charges légères, lesquelles étant plus particulièrement choisies parmi la vermiculite expansée ou non, la perlite expansée ou non, les billes de verre expansées ou non [billes de verre creuses (type 3058171 18 3M®) ou granulés de verre expansés (Poraver®, Liaver®)], les aérogels de silice, le polystyrène expansé ou non, les cénosphères (fillites), les billes creuses d'alumine, les argiles expansées ou non, les ponces, les grains de mousse de silicate, la rhyolithe (Noblite®), ou leurs mélanges. 5 -A7- adjuvant hydrofuge L'hydrofugeant est de préférence choisi dans le groupe comprenant ou mieux encore constitué par les agents fluorés, silanisés, silicones, siloxanés, les sels métalliques d'acides gras et leurs mélanges, de préférence parmi les sels de sodium, potassium et/ou magnésium 10 des acides oléique et/ou stéarique et leurs mélanges. -A8- adjuvant retardateur de prise Le retardateur de prise est de préférence choisi dans le groupe comprenant ou mieux encore constitué par les agents chélatants du calcium, les acides carboxyliques et leurs sel, les 15 polysaccharides et leurs dérivés, les phosphonates, les lignosulphonates, les phosphates, les borates, et les sels de plomb, zinc, cuivre, arsenic et antimoine, et plus particulièrement parmi l'acide tartrique et ses sels, de préférence ses sels de sodium ou de potassium, l'acide citrique et ses sels, de préférence son sel de sodium (citrate trisodique), les gluconates de sodium; les phosphonates de sodium ; les sulfates et leurs sels de sodium ou de potassium, et leurs 20 mélanges. -A9- adjuvant accélérateur de prise: L'accélérateur de prise est de préférence choisi dans le groupe comprenant ou mieux encore constitué par les sels alcalins et alcalino-terreux d'hydroxydes, d'halogénures, de nitrates, de 25 nitrites, de carbonates, de thiocyanates, de sulfates, de thiosulfates, de perchlorates, de silice, d'aluminium, et/ou parmi les acides carboxyliques et hydrocarboxyliques et leurs sels, les alcanolamines, les composés insolubles silicatés tels les fumées de silices, cendres volantes ou pouzzolanes naturelles, les ammonium quaternaires silicatés, les composés minéraux finement divisés tels les gels de silice ou les carbonates de calcium et/ou de magnésium finement 30 divisés, et leurs mélanges; cet accélérateur de prise complémentaire (e) étant de préférence choisi dans le groupe comprenant ou mieux encore constitué par parmi les chlorures et leurs sels de sodium ou calcium ; les carbonates et leurs sels de sodium ou lithium, les sulfates et leurs sels de sodium ou de potassium, les hydroxydes et formiates de calcium et leurs mélanges; 35 -A10- adjuvant épaississant: A10 est un adjuvant différent de A2 permettent d'améliorer le seuil d'écoulement du mortier (tenue en charge). 3058171 19 De préférence, cet adjuvant épaississant est choisi dans le groupe comprenant ou mieux encore constitué par les polysaccharides et leurs dérivés, les alcools polyvinyliques, les épaississants minéraux, les polyacrylamides linéaires et leurs mélanges. 5 -Compositions de liant A: Dans un mode de réalisation, la composition selon l'invention est caractérisée en ce que le liant A comprend - en % en poids/poids sur sec et dans un ordre croissant de préférence -: - -Al- liant primaire : [5 - 95] ; [10 - 85] ; [15 - 75] ; - -A2- agent rétenteur d'eau : [0,1 - 5] ; [0,5 - 3] ; [0,8 - 2]; 10 - -A3- surfactant [0 - 2] ; [0,01 - 1]; [0,05 - 0,5]; - -A4- liant additionnel [0 - 85] ; [5 - 50]; [7 - 15]; - -AS- charge minérale lubrifiante de granulométrie d90 inférieure à 100p.m: [0 - 40] ; [0 - 30]; [0 - 20]; - -A6- charge minérale d'espacement de granulométrie d90 supérieure ou égale à 15 1001.1m : [0 - 40] ; [0 - 35]; [0 - 30]; - -A7- adjuvant hydrofuge : [0 - 1,5] ; [0 - 1]; [0 - 0,5]; - -A8- adjuvant retardateur de prise: [0 -3] ; [0 - 2]; [0 - 1]; - -A9- adjuvant accélérateur de prise: [0 - 3] ; [0 - 2]; [0 - 1]; - -A10- adjuvant épaississant: [0 - 2] ; [0,1 - 1]; [0,2- 0,8]. 20 -B-GRANULAT BIOSOURCE Ce granulat biosourcé typique des systèmes constructifs suivant l'invention, est à base de tiges de tournesol et/ou de tiges de maïs et/ou de tiges de colza et présentent une MVA inférieure à 110 kg/m3. 25 Plus spécifiquement encore, ce granulat biosourcé est à base de moelle de tige qui représente plus de 15 % en poids sur sec du granulat. Cette sélection quantitative et qualitative du granulat biosourcé est un gage pour obtenir un système constructif selon l'invention, dont la couche d'isolant durci amène les propriétés d'isolation thermique recherchées, tout en procurant système constructif les propriétés 30 mécaniques, et en particulier la ductilité attendue. Selon une caractéristique préférée de l'invention, le granulat biosourcé est constitué de particules de tiges qui présentent une granulométrie tout-passant dans la plus grande dimension desdites particules (en mm et dans un ordre croissant de préférence) 15 ; > 20 ; > 30 ; > 40 ; 5 > 50. A la différence de l'écorce, la moelle de tournesol est caractérisée par une structure très alvéolaire qui lui confère une très faible densité (30-35 kg/m3). Pour optimiser les performances du système constructif, il est prévu conformément à l'invention de faire sorte que cette moelle se présente sous forme de particules ayant un 10 facteur de forme F défini comme étant le rapport de la plus grande dimension des particules sur la plus petite dimension, tel que F REVENDICATIONS1. Système constructif multicouche et isolant d'un bâtiment, caractérisé en ce que (a) ce système comprend au moins une paroi associée à au moins une couche d'isolant durci, (b) l'épaisseur maximale de la couche d'isolant durci est comprise entre 1 et 60 cm, (c) l'isolant durci a une Masse Volumique Apparente (MVA) en kg/m3 inférieure ou égale à 450 ; 300 ; 250 ; 200 ; 150 ; 100 ; et mieux encore comprise entre 50 et 300 ; 150 et 250 ; (d) cette couche d'isolant durci est préparée par gâchage avec de l'eau d'une composition sèche (d) comprenant: -A- au moins un liant incluant: - -Al- au moins un liant hydraulique ou aérien; - -A2- éventuellement au moins un agent rétenteur d'eau; -A3- éventuellement au moins un surfactant; -B- au moins un granulat biosourcé à base de tige de tournesol et/ou de tige de maïs et/ou de tige de colza présentant une Masse Volumique Apparente (MVA) en kg/m3 , inférieure à 110; de préférence comprise entre 10 et 80 ; (e) cette composition a un ratio A/B [masse de liant -A- sec en kg-] / [masse de charge -B-sec en kg], compris entre -selon un ordre croissant de préférence- 1 et 15 ; 1 et 10 ; 1 et 8 ; 1 et 6. 2. Système selon la revendication 1 caractérisé en ce qu'il se présente sous la forme d'éléments préfabriqués destinés à être assemblés sur site pour la construction du bâtiment ou est fabriqué sur site pour la construction du bâtiment. 3. Système selon l'une au moins des revendications précédentes caractérisé en ce que la couche d'isolant durci est interposée entre la paroi associée et au moins une autre paroi et/ou au moins une autre couche d'un matériau différent de l'isolant durci, cette autre paroi et/ou cette autre couche étant éventuellement une paroi de finition ou une couche de finition. 4. Système selon la revendication 1 ou 2 caractérisé en ce que la couche d'isolant durci a une conductivité thermique X inférieure à 0,09 W/m.K ; de préférence inférieure ou égale à 0,085 W/m.K. 5. Système selon la revendication 1 ou 2 caractérisé en ce que le pourcentage de moelle de tige dans le granulat biosourcé est (en % en poids sur sec et dans un ordre croissant de préférence) > 15 ; > 20 ; > 30 ; > 40 ; > 50 ; > 60 ; > 70 ; > 80 ; > 90 ; > 95 ; > 99. 3058171 34 6. Système selon la revendication 1 ou 2 caractérisé en ce que le granulat biosourcé est constitué de particules de tiges qui présentent une granulométrie tout-passant dans la plus grande dimension desdites particules (en mm et dans un ordre croissant de préférence) 7. Système selon la revendication 3 ou 4 caractérisé en ce que la moelle se présente sous forme de particules ayant un facteur de forme F défini comme étant le rapport de la plus grande dimension des particules sur la plus petite dimension, tel que F 8. Système selon l'une au moins des revendications précédentes caractérisé en ce que le liant Al est choisi dans le groupe comprenant -idéalement composé de- les ciments, la chaux aérienne, la chaux hydraulique, les laitiers, les géopolymères, les métakaolins, les liants à haute teneur en phases cimentaires riches en alumine, les pouzzolanes naturelles, les silicates 15 de sodium, les silicates de potassium, les silicates de lithium, les liants organiques et leurs mélanges pris isolément ou ensemble; les ciments étant avantageusement sélectionnés dans le groupe comprenant -idéalement composé de- les ciments Portland, les ciments Portland à cendres volantes, les ciments Portland pouzzolaniques, les ciments Portland à silice de combustion, les ciments de 20 maçonnerie, les ciments naturels prompts, les ciments expansifs, les ciments blancs mélangés, les ciments colorés, les ciments finement broyés, les ciments chaux-pouzzolanes, les ciments supersulfatés, les ciments à base de sulfo-aluminate de calcium (CSA), les ciments à base d'aluminate de calcium (CAC), les ciments naturels, la chaux et leurs mélanges pris isolément ou ensemble. 25 9. Système selon l'une au moins des revendications précédentes caractérisé en ce que le liant A comprend - en % en poids/poids sur sec et dans un ordre croissant de préférence: - -Al- liant: [5 - 95] ; [10 - 85] ; [15 - 75] ; - -A2- agent rétenteur d'eau : [0,1 - 5] ; [0,5 - 3] ; [0,8 - 2]; 30 - -A3- surfactant [0 - 2] ; [0,01 - 1]; [0,05 - 0,5]; - -A4- liant secondaire [0 - 85] ; [5 - 50]; [7 - 15]; - -A5- charge minérale lubrifiante de granulométrie d90 inférieure à 100um: [0 - 40] ; [0 30]; [0 - 20]; - -A6- charge minérale d'espacement de granulométrie d90 supérieure ou égale à 1001.1m : [0 35 - 40] ; [0 - 35]; [0 - 30]; - -A7- adjuvant hydrofuge : [0 - 1,5] ; [0 - 1]; [0 - 0,5]; - -A8- adjuvant retardateur de prise: [0 -3] ; [0 - 2]; [0 - 1]; - -A9- adjuvant accélérateur de prise: [0 - 3] ; [0 - 2]; [0 - 1]; - -A10- adjuvant épaississant: [0 - 2] ; [0,1 - 1]; [0,2- 0,8]. 3058171 35 10. Système selon l'une au moins des revendications précédentes caractérisé en ce qu'il est un système d'Isolation Thermique Extérieure -ITE- ou un système d'Isolation Thermique Intérieure -ITI-. 5 11. Composition sèche (d) utile dans le système selon l'une au moins des revendications précédentes caractérisée en ce qu'elle contient au moins un granulat biosourcé B à base de tiges de tournesol et/ou de tiges de maïs et/ou de tiges de colza présentant une Masse Volumique Apparente (MVA) en kg/m3 , inférieure à 110; de préférence comprise entre 10 10 et 80. 12. Composition sèche (d) selon la revendication 11 caractérisée en ce que la moelle se présente sous forme de particules ayant un facteur de forme F défini comme étant le rapport de la plus grande dimension des particules sur la plus petite dimension, tel que F 13. Composition sèche (d) selon la revendication 11 ou 12 caractérisée en ce qu'elle contient un liant A comprenant - en % en poids/poids sur sec et dans un ordre croissant de préférence -: 20 - -Al- liant: [5 - 95] ; [10 - 85] ; [15 - 75] ; - -A2- agent rétenteur d'eau : [0 - 5] ; [0,5 - 3] ; [0,8 - 2]; - -A3- surfactant [0 - 2] ; [0,01 - 1]; [0,05 - 0,5]; - -A4- liant additionnel [0 - 85] ; [5 - 50]; [7 - 15]; - -A5- charge minérale lubrifiante de granulométrie d90 inférieure à 100pm: [0 - 40] ; [0 - 25 30]; [0 - 20]; - -A6- charge minérale d'espacement de granulométrie d90 supérieure ou égale à 100pm: [0 - 40] ; [0 - 35]; [0 - 30]; - -A7- adjuvant hydrofuge : [0 - 1,5] ; [0 - 1]; [0 - 0,5]; - -A8- adjuvant retardateur de prise: [0 -3] ; [0 - 2]; [0 - 1]; 30 - -A9- adjuvant accélérateur de prise: [0 - 3] ; [0 - 2]; [0 - 1]; - -A10- adjuvant épaississant: [0 - 2] ; [0,1 - 1]; [0,2- 0,8]. 14. Composition sèche (d) selon l'une des revendications 11 à 13 caractérisée en ce qu'elle est conditionnée dans un sac comprenant du granulat biosourcé B selon la 35 revendication 11 ou 12, ou un liant A selon la revendication 13, ou un mélange des 2, de préférence dans les proportions adaptées à la préparation d'une couche d'isolant durci, ledit sac comportant également une notice d'utilisation pour la fabrication de couches d'isolant durci. 3058171 36 15. Kit comprenant séparément un conditionnement contenant un granulat biosourcé B selon la revendication 11 ou 12 et un conditionnement contenant un liant A selon la revendication 13, ainsi qu'une notice d'utilisation du kit pour la fabrication de couches 5 d'isolant durci. 16. Procédé de fabrication du système constructif selon l'une au moins des revendications 1 à 10 caractérisé en ce qu'il consiste essentiellement : à mélanger le liant A, le granulat biosourcé B, et l'eau, l'eau et le granulat B étant de 10 préférence prémélangés, le liant A étant incorporé par la suite dans le prémélange ainsi obtenu, pour obtenir une composition humide durcissable ; de préférence selon un rapport massique eau sur A compris entre 0,8 et 5, de préférence entre 1 et 4, et, plus préférentiellement encore entre 1,5 et 3,5; (ii) à mettre en forme la composition humide de façon à obtenir une couche ; 15 (iii)à laisser sécher cette couche pour obtenir une couche d'isolant durci. 17. Procédé selon la revendication 16 caractérisé en ce que la mise en forme (ii) est réalisée par projection de la composition humide sur un support formé par une paroi du système constructif et/ou par coulage dans un moule formé ou non par un ou plusieurs 20 éléments constitutifs du système constructif, cet élément ou l'un au moins de ces éléments étant la paroi associée à la couche d'isolant durci du système constructif. 18. Procédé selon la revendication 16 ou 17 caractérisé en ce que la mise en forme (ii) est réalisée 25 > par projection de la composition humide : -> sur un support vertical ou incliné, aux fins de remplissage de structure en ossature bois ou métal sur site, -> ou aux fins de réalisation d'éléments constructifs préfabriqués; ou 30 > par coulage ou projection et épandage de la composition humide sur un plan horizontal au sol pour faire une chape ou par projection de la composition humide sur un plan horizontal surélevé pour faire un plafond ; OU - par coulage de la composition humide dans un coffrage pour faire un mur, pour le 35 remplissage de la composition humide entre deux parois, ou dans un moule pour faire un élément préfabriqué et en particulier des blocs ou des pré-murs ou des plaques.